(57)【特許請求の範囲】
【請求項１】
主表面を備え、前記主表面に平行な複数の結晶面を有する最終冷間圧延工程後、再結晶焼鈍工程前の圧延銅箔であって、
前記複数の結晶面には｛０２２｝面、｛００２｝面、｛１１３｝面、｛１１１｝面、及び｛１３３｝面が含まれ、
前記主表面に対する２θ／θ法によるＸ線回折測定で得られる前記各結晶面の回折ピーク強度をそれぞれＩ｛０２２｝、Ｉ｛００２｝、Ｉ｛１１３｝、Ｉ｛１１１｝、及びＩ｛１３３｝としたとき、
Ｉ｛０２２｝／（Ｉ｛０２２｝＋Ｉ｛００２｝＋Ｉ｛１１３｝＋Ｉ｛１１１｝＋Ｉ｛１３３｝）≧０．５０であり、
（Ｉ｛００２｝＋Ｉ｛１１３｝）／（Ｉ｛１１１｝＋Ｉ｛１３３｝）≦２．０であり、
１０≦Ｉ｛０２２｝／Ｉ｛００２｝≦４５であり、
Ｉ｛０２２｝／Ｉ｛１１３｝≧５．０であり、
Ｉ｛０２２｝／Ｉ｛１１１｝≦１２０であり、
Ｉ｛０２２｝／Ｉ｛１３３｝≦２５であり、
Ｉ｛００２｝／Ｉ｛１１３｝≦５．０であり、
Ｉ｛１１１｝／Ｉ｛１３３｝≦３．０であり、
Ｉ｛１１３｝／Ｉ｛１１１｝≦５．０であり、
Ｉ｛００２｝／Ｉ｛１１１｝≦８．０であり、
Ｉ｛００２｝／Ｉ｛１３３｝≦２．０であり、且つ、
Ｉ｛１１３｝／Ｉ｛１３３｝≦２．０である
ことを特徴とする圧延銅箔。
【請求項２】
ＪＩＳ  Ｃ１０２０に規定の無酸素銅、又はＪＩＳ  Ｃ１１００に規定のタフピッチ銅を主成分とする
ことを特徴とする請求項１に記載の圧延銅箔。
【請求項３】
銀、硼素、チタン、錫の少なくともいずれかが添加されている
ことを特徴とする請求項１又は２に記載の圧延銅箔。
【請求項４】
総加工度が９０％以上の前記最終冷間圧延工程により厚さが２０μｍ以下となっていることを特徴とする請求項１〜３のいずれかに記載の圧延銅箔。
【請求項５】
フレキシブルプリント配線板用である
ことを特徴とする請求項１〜４のいずれかに記載の圧延銅箔。
【発明の詳細な説明】
【技術分野】
【０００１】
本発明は、圧延銅箔に関し、特に、フレキシブルプリント配線板に用いられる圧延銅箔に関する。
【背景技術】
【０００２】
フレキシブルプリント配線板（ＦＰＣ：Flexible Printed Circuit）は、薄くて可撓性に優れることから、電子機器等への実装形態における自由度が高い。そのため、折り畳み式携帯電話の折り曲げ部やデジタルカメラ、プリンタヘッド等の可動部、ハードディスクドライブ（ＨＤＤ：Hard Disk Drive）、デジタルバーサタイルディスク（ＤＶＤ：Digital Versatile Disk）、コンパクトディスク（ＣＤ：Compact Disk）等のディスク関連機
器の可動部の配線等には、ＦＰＣが用いられることが多い。したがって、ＦＰＣやその配線材として用いられる圧延銅箔には、優れた屈曲特性が要求されてきた。
【０００３】
ＦＰＣ用の圧延銅箔は、熱間圧延、冷間圧延等の工程を経て製造され、接着剤を介し或いは直接的に、ポリイミド等の樹脂からなるＦＰＣのベースフィルム（基材）と加熱等により貼り合わされ、エッチング等の表面加工を施されて配線となる。圧延銅箔の屈曲特性は、冷間圧延後の加工硬化した硬質な状態より、焼鈍後の再結晶により軟化した状態の方が著しく向上する。そこで、例えば上述の製造工程においては、冷間圧延後の圧延銅箔を用いて伸びやしわ等の変形を避けつつ圧延銅箔を裁断し、基材上に重ね合わせた後に、圧延銅箔の再結晶焼鈍も兼ねて加熱することにより圧延銅箔と基材とを密着させ一体化する製造方法が採られる。
【０００４】
上述のＦＰＣの製造工程を前提として、屈曲特性に優れた圧延銅箔やその製造方法についてこれまでに種々の研究がなされ、圧延銅箔の表面に立方体方位である｛００２｝面（{２００}面）が発達するほど屈曲特性が向上することが数多く報告されている。
【０００５】
そこで、例えば、特許文献１では、最終冷間圧延の直前の焼鈍を、再結晶粒の平均粒径が５μｍ〜２０μｍになる条件下で行い、最終冷間圧延での圧延加工度を９０％以上としている。これにより、再結晶組織に調質した状態において、圧延面のＸ線回折で求めた｛２００｝面の強度Ｉが、微粉末銅のＸ線回折で求めた｛２００｝面の強度Ｉ０に対し、Ｉ／Ｉ０＞２０である立方体集合組織を得る。
【０００６】
また、例えば、特許文献２では、最終冷間圧延前の立方体集合組織の発達度を高め、最終冷間圧延での加工度を９３％以上とし、更に再結晶焼鈍を施すことにより、｛２００｝面の積分強度がＩ／Ｉ０≧４０の、立方体集合組織が著しく発達した圧延銅箔を得る。
【０００７】
また、例えば、特許文献３では、最終冷間圧延工程における総加工度を９４％以上とし、かつ１パスあたりの加工度を１５％〜５０％に制御する。これにより、再結晶焼鈍後には、Ｘ線回折極点図測定により得られる圧延面の{２００}面に対する{１１１}面の面内配向度Δβが１０°以下であり、かつ圧延面における立方体集合組織である{２００}面の規格化した回折ピーク強度［ａ］と{２００}面の双晶関係にある結晶領域の規格化した回折ピーク強度［ｂ］との比が、［ａ］/［ｂ］≧３である結晶粒配向状態を得る。
【０００８】
このように、従来技術では、最終冷間圧延工程の総加工度を高くすることで、再結晶焼鈍工程後に圧延銅箔の立方体集合組織を発達させて屈曲特性の向上を図っている。
【先行技術文献】
【特許文献】
【０００９】
【特許文献１】特許第３００９３８３号公報
【特許文献２】特許第３８５６６１６号公報
【特許文献３】特許第４２８５５２６号公報
【発明の概要】
【発明が解決しようとする課題】
【００１０】
しかしながら、上記の特許文献１〜３のように、立方体集合組織を多く発現させたとしても、多結晶構造をとる圧延銅箔において立方体集合組織である｛００２｝面が１００％を占めることはない。つまり、圧延銅箔中には主方位の｛００２｝面以外にも、｛１１３｝面、｛１１１｝面、｛１３３｝面等の副方位の結晶面が制御されることなく複数混在している。
【００１１】
近年では、電子機器の小型化や薄型化に伴って小スペースへＦＰＣを組み込むことが増え、より小さいスペース内でＦＰＣやその配線材の性能の信頼性を確保しなければならない。これに応じて、配線材となる圧延銅箔の屈曲特性に対する要求も高まっており、ただ単に主方位の｛００２｝面にのみ着目し、立方体集合組織の比率を高めるという上記特許文献１〜３の手法には限界がある。
【００１２】
本発明の目的は、再結晶焼鈍工程後に、優れた屈曲特性を具備させることが可能な圧延銅箔を提供することである。
【課題を解決するための手段】
【００１３】
本発明の第１の態様によれば、
主表面を備え、前記主表面に平行な複数の結晶面を有する最終冷間圧延工程後、再結晶焼鈍工程前の圧延銅箔であって、
前記複数の結晶面には｛０２２｝面、｛００２｝面、｛１１３｝面、｛１１１｝面、及び｛１３３｝面が含まれ、
前記主表面に対する２θ／θ法によるＸ線回折測定で得られる前記各結晶面の回折ピーク強度をそれぞれＩ｛０２２｝、Ｉ｛００２｝、Ｉ｛１１３｝、Ｉ｛１１１｝、及びＩ｛１３３｝としたとき、
Ｉ｛０２２｝／（Ｉ｛０２２｝＋Ｉ｛００２｝＋Ｉ｛１１３｝＋Ｉ｛１１１｝＋Ｉ｛１３３｝）≧０．５０であり、
（Ｉ｛００２｝＋Ｉ｛１１３｝）／（Ｉ｛１１１｝＋Ｉ｛１３３｝）≦２．０であり、
１０≦Ｉ｛０２２｝／Ｉ｛００２｝≦４５であり、
Ｉ｛０２２｝／Ｉ｛１１３｝≧５．０であり、
Ｉ｛０２２｝／Ｉ｛１１１｝≦１２０であり、
Ｉ｛０２２｝／Ｉ｛１３３｝≦２５であり、
Ｉ｛００２｝／Ｉ｛１１３｝≦５．０であり、
Ｉ｛１１１｝／Ｉ｛１３３｝≦３．０であり、
Ｉ｛１１３｝／Ｉ｛１１１｝≦５．０であり、
Ｉ｛００２｝／Ｉ｛１１１｝≦８．０であり、
Ｉ｛００２｝／Ｉ｛１３３｝≦２．０であり、且つ、
Ｉ｛１１３｝／Ｉ｛１３３｝≦２．０である
圧延銅箔が提供される。
【００１４】
本発明の第２の態様によれば、
ＪＩＳ  Ｃ１０２０に規定の無酸素銅、又はＪＩＳ  Ｃ１１００に規定のタフピッチ銅を主成分とする
第１の態様に記載の圧延銅箔が提供される。
【００１５】
本発明の第３の態様によれば、
銀、硼素、チタン、錫の少なくともいずれかが添加されている
第１又は第２の態様に記載の圧延銅箔が提供される。
【００１６】
本発明の第４の態様によれば、
総加工度が９０％以上の前記最終冷間圧延工程により厚さが２０μｍ以下となっている第１〜第３の態様のいずれかに記載の圧延銅箔が提供される。
【００１７】
本発明の第５の態様によれば、
フレキシブルプリント配線板用である
第１〜第４の態様のいずれかに記載の圧延銅箔が提供される。
【発明の効果】
【００１８】
本発明によれば、再結晶焼鈍工程後に、優れた屈曲特性を具備させることが可能な圧延銅箔が提供される。
【図面の簡単な説明】
【００１９】
【図１】本発明の一実施形態に係る圧延銅箔の製造工程を示すフロー図である。
【図２】本発明の実施例に係る圧延銅箔の屈曲特性を測定する摺動屈曲試験装置の模式図である。
【図３】純銅型金属の逆極点図であって、（ａ）は引張変形による結晶回転方向を示す逆極点図であり、（ｂ）は圧縮変形による結晶回転方向を示す逆極点図である。
【図４】最終冷間圧延工程後、再結晶焼鈍工程前の圧延銅箔の結晶方位を示す逆極点図である。
【発明を実施するための形態】
【００２０】
＜本発明者等が得た知見＞
上述のように、ＦＰＣ用途で求められる屈曲特性の高い圧延銅箔を得るには、圧延面の立方体方位を発達させるほど良い。本発明では、例えば圧延面の立方体方位が発達するよう主方位の結晶面の制御を行ったうえで、屈曲特性の更なる向上を図る。
【００２１】
主方位の結晶面の制御については、本発明者等も、立方体方位の占有率を増大させるべく種々の実験を行ってきた。そして、それまでの実験結果から、最終冷間圧延工程後に存在していた｛０２２｝面が、その後の再結晶焼鈍工程によって再結晶に調質されると、｛００２｝面、すなわち立方体方位となることを確認した。つまり、最終冷間圧延工程後、再結晶焼鈍工程前においては、｛０２２｝面が主方位となっていることが好ましい。
【００２２】
一方、圧延銅箔は多結晶であるため、圧延面全体がひとつの結晶面で１００％占められることはなく、例えば最終冷間圧延工程後の状態においては、主方位である｛０２２｝面以外にも、｛１１３｝面、｛１１１｝面、｛１３３｝面等の副方位の結晶面が複数混在し、これらの複数の結晶面を有する結晶粒は、圧延銅箔の諸特性に種々の影響を及ぼすと考えられる。そこで、本発明者等は、これまで不要とされてきた副方位の結晶面に着目し、主方位の占有率を維持して高い屈曲特性を確保しつつ、これら副方位の結晶面を更なる屈曲特性の向上に寄与させることができないか検討してきた。
【００２３】
このような鋭意研究の結果、本発明者等は、｛１１３｝面、｛１１１｝面、｛１３３｝面等の副方位の結晶面の比率を制御することで、圧延銅箔の屈曲特性を一層向上させることができることを見いだした。つまり、主方位の｛０２２｝面の制御によって所定の屈曲特性が既に得られている状況下であっても、屈曲特性を更に底上げすることができる。
【００２４】
本発明は、発明者等が見いだした上記知見に基づくものである。
【００２５】
＜本発明の一実施形態＞
（１）圧延銅箔の構成
まずは、本発明の一実施形態に係る圧延銅箔の結晶構造等の構成について説明する。
【００２６】
（圧延銅箔の概要）
本実施形態に係る圧延銅箔は、例えば主表面としての圧延面を備える板状に構成されている。この圧延銅箔は、例えば無酸素銅（ＯＦＣ：Oxygen-Free Copper）やタフピッチ銅等の純銅を原材料とする鋳塊に、後述の熱間圧延工程や冷間圧延工程等を施し所定厚さとした、最終冷間圧延工程後、再結晶焼鈍工程前の圧延銅箔である。すなわち、本実施形態に係る圧延銅箔は、例えばＦＰＣの可撓性の配線材用途に用いられるよう、総加工度が９０％以上、より好ましくは９４％以上の最終冷間圧延工程により厚さが２０μｍ以下に構成されており、この後、上述のように、例えばＦＰＣの基材との貼り合わせの工程を兼ねて再結晶焼鈍工程が施され、再結晶することにより優れた屈曲特性を具備させることが企図されている。
【００２７】
原材料となる無酸素銅は、例えばＪＩＳ  Ｃ１０２０，Ｈ３１００等に規定の純度が９９．９６％以上の銅材である。酸素含有量は完全にゼロでなくともよく、例えば数ｐｐｍ程度の酸素が含まれていてもよい。また、タフピッチ銅は、例えばＪＩＳ  Ｃ１１００，Ｈ３１００等に規定の純度が９９．９％以上の銅材である。タフピッチ銅の場合、酸素含有量は例えば１００ｐｐｍ〜６００ｐｐｍ程度である。これらの銅材に銀（Ａｇ）等の所定の添加材を微量に加えて希薄銅合金とし、耐熱性等の諸特性が調整された圧延銅箔とする場合もある。本実施形態に係る圧延銅箔には純銅と希薄銅合金との両方を含むことができ、原材料の銅材質や添加材による本実施形態の効果への影響はほとんど生じない。
【００２８】
最終冷間圧延工程における総加工度は、最終冷間圧延工程前の加工対象物（銅の板材）の厚さをＴＢとし、最終冷間圧延工程後の加工対象物の厚さをＴＡとすると、総加工度（％）＝［（ＴＢ−ＴＡ）／ＴＢ］×１００で表わされる。総加工度を９０％以上、より好ましくは９４％以上とすることで、高い屈曲特性を有する圧延銅箔が得られる。
【００２９】
（圧延面の結晶構造）
上記圧延銅箔は、圧延面に平行な複数の結晶面を有している。具体的には、最終冷間圧延工程後、再結晶焼鈍工程前の状態で、複数の結晶面には、｛０２２｝面、｛００２｝面、｛１１３｝面、｛１１１｝面、及び｛１３３｝面が含まれる。｛０２２｝面は圧延面における主方位となっており、その他の各結晶面は副方位である。
【００３０】
圧延銅箔の圧延面に対して２θ／θ法によりＸ線回折測定を行って得られる各結晶面の回折ピーク強度をそれぞれＩ｛０２２｝、Ｉ｛００２｝、Ｉ｛１１３｝、Ｉ｛１１１｝、及びＩ｛１３３｝としたとき、各結晶面の回折ピーク強度は以下の式（１）〜（１２）が全て成り立つ関係にある。
【００３１】
Ｉ｛０２２｝／（Ｉ｛０２２｝＋Ｉ｛００２｝＋Ｉ｛１１３｝＋Ｉ｛１１１｝＋Ｉ｛１３３｝）≧０．５０・・・（１）
（Ｉ｛００２｝＋Ｉ｛１１３｝）／（Ｉ｛１１１｝＋Ｉ｛１３３｝）≦２．０・・・（２）
１０≦Ｉ｛０２２｝／Ｉ｛００２｝≦４５・・・（３）
Ｉ｛０２２｝／Ｉ｛１１３｝≧５．０・・・（４）
Ｉ｛０２２｝／Ｉ｛１１１｝≦１２０・・・（５）
Ｉ｛０２２｝／Ｉ｛１３３｝≦２５・・・（６）
Ｉ｛００２｝／Ｉ｛１１３｝≦５．０・・・（７）
Ｉ｛１１１｝／Ｉ｛１３３｝≦３．０・・・（８）
Ｉ｛１１３｝／Ｉ｛１１１｝≦５．０・・・（９）
Ｉ｛００２｝／Ｉ｛１１１｝≦８．０・・・（１０）
Ｉ｛００２｝／Ｉ｛１３３｝≦２．０・・・（１１）
Ｉ｛１１３｝／Ｉ｛１３３｝≦２．０・・・（１２）
【００３２】
以上により、本実施形態に係る圧延銅箔は、再結晶焼鈍工程後には、優れた屈曲特性を具備するよう構成される。
【００３３】
（結晶構造の作用）
上述のように、｛０２２｝面は再結晶焼鈍工程後に｛００２｝面へと変化して圧延銅箔の屈曲特性を向上させる。上述の式（１）は、この｛０２２｝面の回折ピーク強度Ｉ｛０２２｝が、これ以外の方位の結晶面の回折ピーク強度と比較して５割以上と、充分に高いことを示している。
【００３４】
また、最終冷間圧延工程等の圧延加工時、圧延される銅材には圧縮応力と、圧縮応力よりも弱い引張応力とがかかっている。銅材中の銅結晶は、圧延工程時の応力により回転現象を起こし、いくつかの経路で｛０２２｝面へと変化する。圧縮応力が大きくなるほど｛００２｝面や｛１１３｝面を経由し易く、引張応力が大きくなるほど｛１１１｝面や｛１３３｝面を経由し易く、それぞれ｛０２２｝面へと変化する。
【００３５】
つまり、上記の式（２）は、圧縮応力成分の存在を示す（Ｉ｛００２｝＋Ｉ｛１１３｝）と、引張応力成分の存在を示す（Ｉ｛１１１｝＋Ｉ｛１３３｝）とのバランスを示している。
【００３６】
また、上記の式（３）〜（６）は、｛０２２｝面まで回転したものと、回転不充分であった｛００２｝面、｛１１３｝面、｛１１１｝面、及び｛１３３｝面との回折ピーク強度の比率をそれぞれ示している。
【００３７】
また、上記の式（７），（８）は、｛０２２｝面へと変化するそれぞれの経路でみられる｛００２｝面と｛１１３｝面、及び｛１１１｝面と｛１３３｝面、の回折ピーク強度の比率をそれぞれ示している。
【００３８】
また、上記の式（９）〜（１２）は、異なる経路でみられる結晶面同士の回折ピーク強度の比率をそれぞれ示している。すなわち、式（９）〜（１２）を上述の式（７），（８）と併せて考慮することで、｛０２２｝面まで回転しなかった結晶面同士の回折ピーク強度の比率を全て示していることになる。
【００３９】
上述のように、本発明者等の実験経験に基づけば、これまで割合が少なければ影響を無視できるとされてきた副方位の結晶面を制御することで、主方位の｛０２２｝面を多く発現させ所定の屈曲特性が得られている状態から屈曲特性を更に底上げすることができる。
【００４０】
再結晶焼鈍工程では、主方位である｛０２２｝面は｛００２｝面へと変化するが、副方位である｛００２｝面、｛１１３｝面、｛１１１｝面、及び｛１３３｝面は再結晶焼鈍工程前後でほとんど変化せず、副方位の各結晶面の回折ピーク強度の比率は、再結晶焼鈍工程後も略同一である。よって、最終冷間圧延工程後、再結晶焼鈍工程前の、本実施形態に係る圧延銅箔にて、上記比例関係式を全て満たすよう、各副方位の結晶面の回折ピーク強度の比率を制御しておけばよい。
【００４１】
なお、上記の式（１）〜（１２）までに示す各結晶面の回折ピーク強度の比例関係は、ひとつ又は複数の式の範囲が変われば他の式の範囲も連動して変わってしまう点に留意が必要である。つまり、例えば式（４）の下限を大きくするには、例えばＩ｛１１３｝の値を小さくすればよい。しかしこの場合、式（７）の分母も小さくなり、式（７）の値が上限値の５．０を上回ることとなりかねない。このような関係は、上記の式（１）〜（１２）までの全てに当てはまる。
【００４２】
（２）圧延銅箔の製造方法
次に、本発明の一実施形態に係る圧延銅箔の製造方法について、図１を用いて説明する。図１は、本実施形態に係る圧延銅箔の製造工程を示すフロー図である。
【００４３】
（鋳塊の準備工程Ｓ１０）
図１に示すように、まずは、無酸素銅（ＯＦＣ：Oxygen-Free Copper）やタフピッチ銅等の純銅を原材料として鋳造を行って鋳塊（インゴット）を準備する。鋳塊は、例えば所定厚さ、所定幅を備える板状に形成する。原材料となる無酸素銅やタフピッチ銅等の純銅は、圧延銅箔の諸特性を調整するため、所定の添加材が添加された希薄銅合金となっていてもよい。
【００４４】
添加材で調整可能な上記諸特性には、例えば耐熱性がある。上述のように、ＦＰＣ用の圧延銅箔では、高屈曲特性を得るための再結晶焼鈍工程は、例えばＦＰＣの基材との貼り合わせの工程を兼ねて行われる。貼り合わせの際の加熱温度は、例えばＦＰＣの樹脂等からなる基材の硬化温度や、使用する接着剤の硬化温度等に併せて設定され、温度条件の範囲は広く多種多様である。このように設定された加熱温度に圧延銅箔の軟化温度を合わせるべく、圧延銅箔の耐熱性を調整可能な添加材が添加される場合がある。
【００４５】
本実施形態に使用される鋳塊として、添加材が無添加の鋳塊や、幾種類かの添加材を添加した鋳塊を以下の表１に例示する。
【００４６】
【表１】
0005126435.tif 000002
【００４７】
また、上記の表１に示す添加材やその他の添加材として、耐熱性を上昇又は降下させる添加材の代表例には、例えば１０ｐｐｍ〜５００ｐｐｍ程度の硼素（Ｂ）、ニオブ（Ｎｂ）、チタン（Ｔｉ）、ニッケル（Ｎｉ）、ジルコニウム（Ｚｒ）、バナジウム（Ｖ）、マンガン（Ｍｎ）、ハフニウム（Ｈｆ）、タンタル（Ｔａ）、及びカルシウム（Ｃａ）のいずれか１つ又は複数の元素を添加した例がある。或いは、第１の添加元素としてＡｇを添加し、第２の添加元素として上記元素のいずれか１つ又は複数の元素を添加した例がある。そのほか、クロム（Ｃｒ）、亜鉛（Ｚｎ）、ガリウム（Ｇａ）、ゲルマニウム（Ｇｅ）、砒素（Ａｓ）、Ｃｄ（カドミウム）、インジウム（Ｉｎ）、錫（Ｓｎ）、アンチモン（Ｓｂ）、金（Ａｕ）等を微量添加することも可能である。
【００４８】
なお、鋳塊の組成は、後述の最終冷間圧延工程Ｓ４０を経た後の圧延銅箔においても略そのまま維持され、鋳塊中に添加材を加えた場合には、鋳塊と圧延銅箔とは略同じ添加材濃度となる。
【００４９】
また、後述の焼鈍工程Ｓ３２における温度条件は、銅材質や添加材による耐熱性に応じて適宜変更する。但し、上記銅材質や添加材、これに応じた焼鈍工程Ｓ３２の温度条件の変更等は、本実施形態の効果に対してほとんど影響を与えない。
【００５０】
（熱間圧延工程Ｓ２０）
次に、準備した鋳塊に熱間圧延を施して、鋳造後の所定厚さよりも薄い板厚の板材とする。
【００５１】
（繰り返し工程Ｓ３０）
続いて、冷間圧延工程Ｓ３１と焼鈍工程Ｓ３２とを所定回数繰り返し実施する繰り返し工程Ｓ３０を行う。すなわち、冷間圧延を施して加工硬化させた上記板材に、焼鈍処理を施して板材を焼き鈍すことにより加工硬化を緩和する。これを所定回数繰り返すことで、「生地」と称される銅条が得られる。銅材に耐熱性を調整する添加材等が加えられている場合は、銅材の耐熱性に応じて焼鈍処理の温度条件を適宜変更する。
【００５２】
なお、繰り返し工程Ｓ３０中、繰り返し途中の焼鈍工程Ｓ３２を「中間焼鈍工程」と呼ぶ。また、繰り返しの最後、つまり、後述の最終冷間圧延工程Ｓ４０の直前に行われる焼鈍工程Ｓ３２を「最終焼鈍工程」又は「生地焼鈍工程」と呼ぶ。
【００５３】
繰り返しの最後に行われる生地焼鈍工程では、上記の銅条（生地）に生地焼鈍処理を施し、焼鈍生地を得る。生地焼鈍工程においても、銅材の耐熱性に応じて温度条件を適宜変更する。このとき、生地焼鈍工程は、上記の各工程に起因する加工歪を充分に緩和することのできる温度条件、例えば完全焼鈍処理と略同等の温度条件で実施することが好ましい。
【００５４】
（最終冷間圧延工程Ｓ４０）
次に、最終冷間圧延工程Ｓ４０を実施する。最終冷間圧延は仕上げ冷間圧延とも呼ばれ、仕上げとなる冷間圧延を複数回に亘って焼鈍生地に施す。このとき、例えば特許文献３の技術を本実施形態に応用し、総加工度を９０％以上、より好ましくは９４％以上とする。これにより、再結晶焼鈍工程後において、いっそう高い屈曲特性が得られ易い圧延銅箔となる。
【００５５】
また、冷間圧延を複数回繰り返すごとに焼鈍生地が薄くなるのに応じて、例えば特許文献３の技術を応用し、１回（１パス）あたりの加工度を徐々に小さくしていくことが好ましい。ここで、１パスあたりの加工度は、上記総加工度の例に倣い、ｎパス目の圧延前の加工対象物の厚さをＴＢｎとし、圧延後の加工対象物の厚さをＴＡｎとすると、１パスあたりの加工度（％）＝［（ＴＢｎ−ＴＡｎ）／ＴＢｎ］×１００で表わされる。
【００５６】
圧延加工時、焼鈍生地等の加工対象物は、例えば互いに対向する１対のロール間の間隙に引き込まれ、反対側に引き出されることで減厚される。加工対象物の速度は、ロールに引き込まれる前の入り口側ではロールの回転速度より遅く、ロールから引き出された後の出口側ではロールの回転速度より速い。したがって、加工対象物には、入り口側では圧縮応力が、出口側では引張応力がかかる。加工対象物を薄く加工するためには、圧縮応力＞引張応力でなければならない。上記のように、例えば１パスあたりの加工度を調整することで、圧縮応力＞引張応力であることを前提として、それぞれの応力成分（圧縮成分と引張成分）の比を調整することができる。
【００５７】
また、最終冷間圧延工程Ｓ４０では、冷間圧延を複数回繰り返すごとに、以下に説明する中立点の位置がロールの出口側へと移動していくよう制御することが好ましい。すなわ
ち、上記のように、ロールの回転速度に対して入り口側と出口側とで大小関係が逆転する加工対象物の速度は、入り口側及び出口側の間のどこかの位置でロールの回転速度と等しくなる。この両者の速度が等しい位置を中立点といい、中立点では加工対象物にかかる圧力が最大となる。
【００５８】
中立点の位置は、前方張力、後方張力、圧延速度（ロールの回転速度）、ロール径、加工度、圧延荷重等の組み合わせを調整することで制御することができる。つまり、中立点の位置を制御することによっても、圧縮応力及び引張応力の比を調整することができる。
【００５９】
このように、各パスにおける加工度の大きさ制御や中立点の位置制御等により、圧縮応力と引張応力との応力バランスを調整しつつ最終冷間圧延工程Ｓ４０を施すことで、圧縮応力と引張応力との応力バランスを適宜調整することができ、各結晶面の回折ピーク強度の比率バランスを制御して、上記の式（１）〜（１２）を満たす圧延銅箔を得ることができる。
【００６０】
上述のように、圧延される銅材中の銅結晶は、圧縮応力と引張応力との比によって異なる経路を通って｛０２２｝面へと向かって回転する。上記の式（１）〜（１２）を満たすとき、最終冷間圧延工程Ｓ４０時には、圧縮応力＞引張応力であることを前提としたうえで、引張応力が比較的高い状態にあることを示す。
【００６１】
（表面処理工程Ｓ５０）
以上の工程を経た銅条に所定の表面処理を施す。以上により、本実施形態に係る圧延銅箔が製造される。
【００６２】
（３）フレキシブルプリント配線板の製造方法
次に、本発明の一実施形態に係る圧延銅箔を用いたフレキシブルプリント配線板（ＦＰＣ）の製造方法について説明する。
【００６３】
（再結晶焼鈍工程（ＣＣＬ工程））
まずは、本実施形態に係る圧延銅箔を所定のサイズに裁断し、例えばポリイミド等の樹脂からなるＦＰＣの基材と貼り合わせてＣＣＬ（Copper Clad Laminate）を形成する。このとき、接着剤を介して貼り合わせを行う３層材ＣＣＬを形成する方法と、接着剤を介さず直接貼り合わせを行う２層材ＣＣＬを形成する方法のいずれを用いてもよい。接着剤を用いる場合には、加熱処理により接着剤を硬化させて圧延銅箔と基材とを密着させ一体化する。接着剤を用いない場合には、加熱・加圧により圧延銅箔と基材とを直接密着させる。加熱温度や時間は、接着剤や基材の硬化温度等に合わせて適宜選択することができ、例えば１５０℃以上４００℃以下の温度で、１分以上１２０分以下とすることができる。
【００６４】
上述のように、圧延銅箔の耐熱性は、このときの加熱温度に合わせて調整されている。したがって、最終冷間圧延工程Ｓ４０により加工硬化した状態の圧延銅箔が、上記加熱により軟化し再結晶される。つまり、基材に圧延銅箔を貼り合わせるＣＣＬ工程が、圧延銅箔に対する再結晶焼鈍工程を兼ねている。
【００６５】
このように、ＣＣＬ工程が再結晶焼鈍工程を兼ねることで、圧延銅箔を基材に貼り合わせるまでの工程では、最終冷間圧延工程Ｓ４０後の加工硬化した状態で圧延銅箔を取り扱うことができ、圧延銅箔を基材に貼り合わせる際の、伸び、しわ、折れ等の変形を起こり難くすることができる。
【００６６】
また、上記のような圧延銅箔の軟化は、再結晶焼鈍工程により再結晶組織を有する圧延銅箔が得られたことを示している。具体的には、主方位である｛０２２｝面は｛００２｝
面へと変化する。よって、屈曲特性に優れた圧延銅箔を得ることができる。
【００６７】
一方で、副方位である｛００２｝面、｛１１３｝面、｛１１１｝面、及び｛１３３｝面については、圧延銅箔の製造工程における最終冷間圧延工程Ｓ４０後の状態を保ったまま比率がほとんど変化することはなく、再結晶前に上記の式（１）〜（１２）を満たすように制御されることで、再結晶焼鈍工程による再結晶を経た後には、再結晶後の｛００２｝面による高屈曲特性の付与に加えて、屈曲特性を更に底上げすることができる。
【００６８】
以上のように、再結晶焼鈍工程後に高屈曲特性を得るには、最終冷間圧延工程Ｓ４０後、再結晶焼鈍工程前の圧延銅箔について、上記関係式を満たすように各結晶方位を制御しておけばよい。
【００６９】
（表面加工工程）
次に、基材に貼り合わせた圧延銅箔に表面加工工程を施す。表面加工工程では、圧延銅箔に例えばエッチング等の手法を用いて銅配線等を形成する配線形成工程と、銅配線と他の電子部材との接続信頼性を向上させるためメッキ処理等の表面処理を施す表面処理工程と、銅配線等を保護するため銅配線上の一部を覆うようにソルダレジスト等の保護膜を形成する保護膜形成工程とを行う。
【００７０】
以上により、本実施形態に係る圧延銅箔を用いたＦＰＣが製造される。
【００７１】
＜本発明の他の実施形態＞
以上、本発明の実施形態について具体的に説明したが、本発明は上述の実施形態に限定されるものではなく、その要旨を逸脱しない範囲で種々変更可能である。
【００７２】
例えば、上述の実施形態においては、圧延銅箔の耐熱性を調整する添加材として主にＡｇを用いることとしたが、添加材は、Ａｇや上記代表例等に挙げたものに限られない。また、添加材により調整可能な諸特性は耐熱性に限られず、調整を必要とする諸特性に応じて添加材を適宜選択してもよい。
【００７３】
また、上述の実施形態においては、ＦＰＣの製造工程におけるＣＣＬ工程は圧延銅箔に対する再結晶焼鈍工程を兼ねることとしたが、再結晶焼鈍工程は、ＣＣＬ工程とは別工程として行ってもよい。
【００７４】
また、上述の実施形態においては、圧延銅箔はＦＰＣ用途に用いられることとしたが、圧延銅箔の用途はこれに限られず、高屈曲特性を必要とする用途に用いることができる。圧延銅箔の厚さについても、ＦＰＣ用途をはじめとする各種用途に応じて２０μｍ超などとしてもよい。
【００７５】
また、上述の実施形態においては、最終冷間圧延工程Ｓ４０での総加工度を９０％以上などとし優れた屈曲特性を得ることとしたが、副方位の結晶面の調整により更なる高屈曲特性を得る手法は、これとは独立して用いることができる。つまり、最終冷間圧延工程における総加工度を例えば９０％未満としても、それにより得られる屈曲特性をベースに、副方位の結晶面の調整によって更に屈曲特性を底上げすることができる。これにより、ある程度の屈曲特性が得られていればよい場合等には、総加工度を例えば８５％としたり、８０％未満、或いは７０％未満等と低く抑え、製造工程における負荷を低減することができる。
【００７６】
なお、本発明の効果を奏するために、上記に挙げた工程のすべてが必須であるとは限らない。上述の実施形態や後述の実施例で挙げる種々の条件もあくまで例示であって、適宜
変更可能である。
【実施例】
【００７７】
次に、本発明に係る実施例について比較例とともに説明する。
【００７８】
（１）無酸素銅を用いた圧延銅箔
まずは、無酸素銅を用いた実施例１〜１８および比較例１〜１８に係る圧延銅箔を以下のとおり製作し、それぞれについて各種評価を行った。
（圧延銅箔の製作）
目標濃度を１５０ｐｐｍとするＡｇを添加した無酸素銅を用い、上述の実施形態と同様の手順及び手法で、実施例１〜１８および比較例１〜１８に係る圧延銅箔を製作した。但し、比較例１〜１８については構成を外れる処理等が含まれる。
【００７９】
具体的には、無酸素銅に所定量のＡｇを溶解して鋳造した厚さ１５０ｍｍ、幅５００ｍｍの鋳塊を準備した。以下の表２に、高周波誘導結合プラズマ（ＩＣＰ：Inductively Coupled Plasma）発光分光分析法により分析した、鋳塊中のＡｇ濃度の分析値を示す。
【００８０】
【表２】
0005126435.tif 000003
【００８１】
表２に示すように、目標濃度の１５０ｐｐｍに対し、分析値は１３１ｐｐｍ〜１７０ｐｐｍと、いずれも１５０ｐｐｍ±２０ｐｐｍ程度内のバラツキに抑えられている。Ａｇは元々、主原材料である無酸素銅に不可避不純物として数ｐｐｍ〜十数ｐｐｍ程度含有されている場合があるほか、鋳塊を鋳造する際のバラツキ等の種々の原因により、±２０ｐｐｍ程度内のバラツキは金属材料分野では一般的なものである。
【００８２】
次に、上述の実施形態と同様の手順及び手法で、熱間圧延工程にて厚さ８ｍｍの板材を得た後、冷間圧延工程と、７００℃〜８００℃の温度で約２分間保持する中間焼鈍工程とを繰り返し実施して銅条（生地）を製作し、約７５０℃の温度で約１分間保持する生地焼鈍工程にて焼鈍生地を得た。ここで、各焼鈍工程の温度条件等は、Ａｇを１３１ｐｐｍ〜１７０ｐｐｍ含有する無酸素銅材の耐熱性に合わせた。なお、組成が同じ銅材に対して各焼鈍工程で異なる温度条件を用いたのは、銅材の厚さに応じて耐熱性が変化するためであり、銅材が薄いときは温度を下げることができる。
【００８３】
最後に、上述の実施形態と同様の手順及び手法で最終冷間圧延工程を行い、実施例１〜１８および比較例１〜１８に係る圧延銅箔を得た。最終冷間圧延工程での条件を以下の表
３に示す。
【００８４】
【表３】
0005126435.tif 000004
【００８５】
表３に示すように、上段から下段へと順次板厚が薄くなるのに応じて、右欄のように条件を切り替えて、最終冷間圧延を行った。つまり、厚さが２４０μｍ以下における冷間圧延加工の、１パスあたりの加工度と中立点の位置とを変化させた。右欄に示す中立点の位置（ｍｍ）は、ロールと加工対象物である焼鈍生地との接触面の出口側端部から中立点までの長さで示した。また、優れた屈曲特性を得るため、実施例１〜１８および比較例１〜１８の全てにおいて、最終冷間圧延工程での総加工度が９５％となるように条件を設定した。以上により、厚さが１２μｍの実施例１〜１８および比較例１〜１８に係る圧延銅箔を製作した。
【００８６】
次に、上記のように製作した各圧延銅箔について以下の評価を行った。
【００８７】
（２θ／θ法によるＸ線回折測定）
まずは、実施例１〜１８および比較例１〜１８に係る圧延銅箔に対し、２θ／θ法によるＸ線回折測定を行った。係る測定は、株式会社リガク製のＸ線回折装置（型式：Ｕｌｔｉｍａ  IV）を用い、以下の表４に示す条件で行った。
【００８８】
【表４】
0005126435.tif 000005
【００８９】
以下の表５に、２θ／θ法により測定した銅結晶の｛０２２｝面、｛００２｝面、｛１１３｝面、｛１１１｝面、及び｛１３３｝面の回折ピーク強度Ｉ｛０２２｝、Ｉ｛００２｝、Ｉ｛１１３｝、Ｉ｛１１１｝、及びＩ｛１３３｝の値を示す。
【００９０】
【表５】
0005126435.tif 000006
【００９１】
また、以下の表６，７に、表５の回折ピーク強度の値を上述の式（１）〜（１２）の比例関係式にあてはめて各値を算出した結果を示す。
【００９２】
【表６】
0005126435.tif 000007
【表７】
0005126435.tif 000008
【００９３】
上記のように、本実施例及び比較例では、最終冷間圧延工程での１パスあたりの加工度と中立点の位置とを変化させている。これにより、冷間圧延加工時に、加工対象物にかかる圧縮成分と引張成分との応力成分の比が変化する。その結果、各結晶面の比率が変わり、表５に示す各結晶面の回折ピーク強度や、表６，７に示す式（１）〜（１２）に係る数値も変化している。
【００９４】
また、表６に示すように、実施例１〜１８の各条件の組み合わせでは、式（１）〜（１
２）までの各値はいずれも上述の所定範囲内にある。
【００９５】
一方、表７に示すように、比較例１〜１８の各条件の組み合わせでは、いずれの圧延銅箔においても式（１）〜（１２）までの各値のうち、１つ、または、複数の値が上述の所定範囲外となっている。表７中、上述の所定範囲を外れた値を下線付きの太字で示した。
【００９６】
（屈曲疲労寿命試験）
次に、各圧延銅箔の屈曲特性を調べるため、各圧延銅箔が破断するまでの繰返し曲げ回数（屈曲回数）を測定する屈曲疲労寿命試験を行った。係る試験は、信越エンジニアリング株式会社製のＦＰＣ高速屈曲試験機（型式：ＳＥＫ−３１Ｂ２Ｓ）を用い、ＩＰＣ（米国プリント回路工業会）規格に準拠して行った。図２には、上記ＦＰＣ高速屈曲試験機等も含む、一般的な摺動屈曲試験装置１０の模式図を示す。
【００９７】
まずは、実施例１〜１８および比較例１〜１８に係る圧延銅箔を幅１２．５ｍｍ、長さ２２０ｍｍに切り取った、厚さが１２μｍの試料片Ｆに、上述の再結晶焼鈍工程に倣い、３００℃、６０分間の再結晶焼鈍を施した。係る条件は、フレキシブルプリント配線板のＣＣＬ工程で、基材との密着の際に圧延銅箔が実際に受ける熱量の一例を模している。
【００９８】
次に、図２に示すように、圧延銅箔の試料片Ｆを、摺動屈曲試験装置１０の試料固定板１１にネジ１２で固定した。続いて、試料片Ｆを振動伝達部１３に接触させて貼り付け、発振駆動体１４により振動伝達部１３を上下方向に振動させて試料片Ｆに振動を伝達し、屈曲疲労寿命試験を実施した。屈曲疲労寿命の測定条件としては、曲げ半径Ｒを１．５ｍｍとし、ストロークＳを１０ｍｍとし、振幅数を２５Ｈｚとした。係る条件下、各圧延銅箔から切り取った試料片Ｆを５枚ずつ測定し、破断が発生するまでの屈曲回数の平均値を比較した。以下の表８に、結果を示す。
【００９９】
【表８】
0005126435.tif 000009
【０１００】
上記のように、各圧延銅箔は、総加工度を９５％とする最終冷間圧延工程を経ており、表８に示すように、比較例１〜１８であっても、屈曲疲労寿命、すなわち、屈曲回数が１００万回以上の高屈曲特性が得られた。
【０１０１】
一方で、実施例１〜１８においては、総加工度９５％の最終冷間圧延工程を経るとともに、上記の式（１）〜（１２）までの値が制御されて全て所定範囲内となっており、屈曲回数が１５０万回以上の更に優れた屈曲特性が得られた。これは、もともと高屈曲特性を有する比較例１〜１８を超える高水準の値である。
【０１０２】
（２）タフピッチ銅を用いた圧延銅箔
次に、目標濃度を２００ｐｐｍとするＡｇを添加したタフピッチ銅を用い、上述の実施例と同様の手順及び手法で、厚さが１２μｍの実施例１９および比較例１９に係る圧延銅箔を製作した。但し、比較例１９については構成を外れる処理等が含まれる。
【０１０３】
実施例１９および比較例１９の鋳塊中におけるＡｇ濃度は、ＩＰＣ発光分光分析法により得た分析値で、それぞれ１９３ｐｐｍおよび２０９ｐｐｍであった。なお、係る濃度のＡｇを含有するタフピッチ銅材の耐熱性に合わせ、中間焼鈍工程および生地焼鈍工程では、上記とは異なる条件を用いた。具体的には、中間焼鈍工程では６５０℃〜７５０℃の温度で約２分間保持し、生地焼鈍工程では約７００℃の温度で約１分間保持した。
【０１０４】
上記のように製作した実施例１９および比較例１９に係る圧延銅箔について、上述の実施例と同様の手法及び手順で２θ／θ法によるＸ線回折測定を行った。その結果、実施例１９に係る圧延銅箔については、各結晶面の回折ピーク強度の関係が式（１）〜（１２）までの所定範囲内となった。
【０１０５】
一方、比較例１９に係る圧延銅箔については、所定範囲を外れる結果であった。具体的には、式（２）の数値が８．０と所定値より大きくなってしまった。この値の影響を受けて、他の比例関係式についても所定値から外れるものがあった。
【０１０６】
また、実施例１９および比較例１９に係る圧延銅箔に対し、上述の実施例と同様の手法及び手順で屈曲疲労寿命試験を行った。その結果、各圧延銅箔は、総加工度を９５％とする最終冷間圧延工程を経ており、比較例１９であっても、１，２７７，０００回という１００万回以上の優れた屈曲特性が得られた。
【０１０７】
一方で、上記の式（１）〜（１２）のいずれも所定範囲内であった実施例１９においては、１，８０２，０００回という１５０万回以上の更に優れた屈曲特性を示す値が得られた。
【０１０８】
以上のことから、各結晶面の回折ピーク強度の関係式が所定範囲内であれば、タフピッチ銅を主原材料とする圧延銅箔についても、優れた屈曲特性が得られることがわかった。
【０１０９】
（３）異なる添加材を用いた圧延銅箔
次に、Ａｇに加えて、他の異なる添加材を更に添加した圧延銅箔の評価結果について以下に説明する。
【０１１０】
（Ａｇ，Ｔｉ添加）
まずは、目標濃度を１２０ｐｐｍとするＡｇおよび目標濃度を４０ｐｐｍとするチタン（Ｔｉ）を添加材として加えた無酸素銅を用い、上述の実施例と同様の手順及び手法で、厚さが１２μｍの実施例２０および比較例２０に係る圧延銅箔を製作した。但し、比較例２０については構成を外れる処理等が含まれる。
【０１１１】
実施例２０および比較例２０の鋳塊中におけるＡｇ濃度は、ＩＰＣ発光分光分析法により得た分析値で、それぞれ１１２ｐｐｍおよび１１３ｐｐｍと、いずれも±１０ｐｐｍ程度内のバラツキであった。また、Ｔｉ濃度は、それぞれ４１ｐｐｍおよび４４ｐｐｍと、いずれも±１０％程度内のバラツキであって、金属材料の分野では一般的なものである。
【０１１２】
また、上記濃度のＡｇおよびＴｉを含有する無酸素銅材の耐熱性に合わせ、中間焼鈍工程および生地焼鈍工程には、上記とは異なる条件を用いた。具体的には、中間焼鈍工程では温度６５０℃〜７５０℃で約２分間保持し、生地焼鈍工程では約７００℃の温度で約１分間保持した。
【０１１３】
上記のように製作した実施例２０および比較例２０に係る圧延銅箔について、上述の実施例と同様の手法及び手順で２θ／θ法によるＸ線回折測定を行った。その結果、実施例２０に係る圧延銅箔については、各結晶面の回折ピーク強度の関係が式（１）〜（１２）までの所定範囲内となった。
【０１１４】
一方、比較例２０に係る圧延銅箔については、所定範囲を外れる結果であった。具体的には、式（２）の数値が３．０と所定値より大きくなってしまった。この値の影響を受けて、他の比例関係式についても所定値から外れるものがあった。
【０１１５】
また、実施例２０および比較例２０に係る圧延銅箔に対し、上述の実施例と同様の手法及び手順で屈曲疲労寿命試験を行った。その結果、各圧延銅箔は、総加工度を９５％とする最終冷間圧延工程を経ており、比較例２０であっても、１，２６７，０００回という１００万回以上の優れた屈曲特性が得られた。
【０１１６】
一方で、上記の式（１）〜（１２）のいずれも所定範囲内であった実施例２０においては、１，７８７，０００回という１５０万回以上の更に優れた屈曲特性を示す値が得られた。
【０１１７】
以上のことから、各結晶面の回折ピーク強度の上記関係式が所定範囲内であれば、Ａｇに加え、Ｔｉのような異なる添加材を添加した圧延銅箔についても、優れた屈曲特性が得られることがわかった。
【０１１８】
（Ａｇ，Ｂ添加）
次に、目標濃度を１００ｐｐｍ〜１５０ｐｐｍとするＡｇおよび目標濃度を５０ｐｐｍ〜２００ｐｐｍとする硼素（Ｂ）を添加材として加えた無酸素銅を用い、上述の実施例と同様の手順及び手法で、厚さが１２μｍの実施例２１〜２４および比較例２１〜２４に係る圧延銅箔を製作した。但し、比較例２１〜２４については構成を外れる処理等が含まれる。
【０１１９】
実施例２１〜２４および比較例２１〜２４の鋳塊中におけるＡｇ濃度およびＢ濃度は、以下の表９に示すように、ＩＰＣ発光分光分析法により得た分析値で、それぞれが目標濃度の範囲内の値となった。
【０１２０】
【表９】
0005126435.tif 000010
【０１２１】
また、上記濃度のＡｇおよびＢを含有する無酸素銅材の耐熱性に合わせ、中間焼鈍工程および生地焼鈍工程には、上記とは異なる条件を用いた。具体的には、中間焼鈍工程では温度６５０℃〜７００℃で約２分間保持し、生地焼鈍工程では約７００℃の温度で約２分間保持した。
【０１２２】
上記のように製作した実施例２１〜２４および比較例２１〜２４に係る圧延銅箔について、上述の実施例と同様の手法及び手順で２θ／θ法によるＸ線回折測定を行った。その結果、実施例２１〜２４に係る圧延銅箔については、各結晶面の回折ピーク強度の関係が式（１）〜（１２）までの所定範囲内となった。
【０１２３】
一方、比較例２１〜２４に係る圧延銅箔については、所定範囲を外れる結果であった。具体的には、比較例２１では式（４）の数値が４．１と所定値より小さくなってしまった。比較例２２では式（２）の数値が３．０と所定値より大きくなってしまった。比較例２３では式（３）の数値が８．０と所定範囲内を外れてしまった。比較例２４では式（２）の数値が２．８となり所定値より大きくなってしまった。また、上記所定値外となった値
の影響を受けて、比較例２１〜２４に係る圧延銅箔では、他の比例関係式についても所定値から外れるものがあった。
【０１２４】
また、実施例２１〜２４および比較例２１〜２４に係る圧延銅箔に対し、上述の実施例と同様の手法及び手順で屈曲疲労寿命試験を行った。その結果、各圧延銅箔は、総加工度を９５％とする最終冷間圧延工程を経ており、以下の表１０に示すように、比較例２１〜２４のいずれにおいても、１００万回以上の高屈曲特性が得られた。一方で、実施例２１〜２４においては、いずれも１５０万回以上の更に優れた屈曲特性が得られた。
【０１２５】
【表１０】
0005126435.tif 000011
【０１２６】
以上のことから、各結晶面の回折ピーク強度の上記関係式が所定範囲内であれば、Ａｇに加え、Ｂのような異なる添加材を添加した圧延銅箔についても、優れた屈曲特性が得られることがわかった。
【０１２７】
＜本発明者等による考察＞
以上、述べてきたように、副方位の結晶面を制御することで圧延銅箔に更なる高屈曲特性が付与される原理、及び、上述の圧延銅箔の製造工程における副方位の結晶面の制御の仕組みに対する本発明者等の考察について、以下に説明する。
【０１２８】
（１）更なる高屈曲特性付与の原理について
本発明者等は、結晶方位学の知見と金属学の知見とこれまでの実験経験とから、副方位の結晶面を制御することで更なる高屈曲特性が得られる原理について以下の考察を行った。
【０１２９】
本発明者等によれば、本発明にて得られる屈曲特性の底上げ効果には、再結晶焼鈍工程前後での主方位の変化と副方位の不変化とが関係していると考えられる。上述のように、再結晶焼鈍工程において、主方位である｛０２２｝面は再結晶後に｛００２｝面となる。一方、副方位である｛００２｝面、｛１１３｝面、｛１１１｝面、及び｛１３３｝面は、再結晶後も略変化しないままであり、これら副方位と、再結晶後の主方位の結晶面である｛００２｝面とのなす角度が、更なる屈曲特性の向上に関与していると考えられる。ここで、再結晶後の主方位である｛００２｝面と副方位の結晶面とのなす角度は以下のとおりである。
【０１３０】
再結晶｛００２｝面∠｛１１３｝面  ：  ２５．２°
再結晶｛００２｝面∠｛１１１｝面  ：  ５４．７°
再結晶｛００２｝面∠｛１３３｝面  ：  ４６．５°
【０１３１】
また、最終冷間圧延工程後の｛００２｝面は、再結晶焼鈍工程後にも｛００２｝面のままである。つまり、再結晶焼鈍工程後の｛００２｝面の内訳を考えると、最終冷間圧延工程後に主方位であった｛０２２｝面が再結晶焼鈍工程後に｛００２｝面に変化した分と、最終冷間圧延工程後に副方位であった｛００２｝面が再結晶焼鈍後にも変化せず｛００２｝面のままとなっている分と、の合計である。
【０１３２】
これら再結晶焼鈍工程前の主方位からくる｛００２｝面と、副方位からくる｛００２｝面との相互作用や影響等については調査・検討中であるが、本発明者等は、これらの相互作用および影響等や、上記｛００２｝面に対する副方位の結晶面とのなす角度が複雑に関係しあって、本発明のより優れた屈曲特性が得られると推測している。
【０１３３】
（２）副方位の結晶面の制御の仕組みについて
（結晶回転）
上述のように、最終冷間圧延工程等の圧延加工時、銅材には圧縮応力と、圧縮応力よりも弱い引張応力とがかかっている。圧延される銅材中の銅結晶は、圧延加工時の応力によって｛０２２｝面への回転現象を起こし、圧延加工の進展とともに、圧延面に平行な結晶面の方位が主に｛０２２｝面である圧延集合組織を形成する。このとき、上述のように、圧縮応力と引張応力との比により、｛０２２｝面へと向かって回転する経路が変わる。これについて、図３を用いて説明する。
【０１３４】
図３は、下記の技術文献（イ）から引用した純銅型金属の逆極点図であって、（ａ）は引張変形による結晶回転方向を示す逆極点図であり、（ｂ）は圧縮変形による結晶回転方向を示す逆極点図である。なお、逆極点図では、｛００２｝面を｛００１｝面と表記し、｛０２２｝面を｛０１１｝面と表記することになっている。つまり、｛００２｝面は、｛００２｝面に平行な面の最小数値である｛００１｝面で表わし、｛０２２｝面は、｛０２２｝面に平行な面の最小数値である｛０１１｝面で表わす。
【０１３５】
（イ）編著者  長嶋晋一、“集合組織”、丸善株式会社、昭和５９年１月２０日、ｐ９６の図２．５２（ａ），（ｃ）
【０１３６】
図３に示すように、銅材中の銅結晶は、引張変形のみでは｛１１１｝面へと向かって回転し、圧縮変形のみでは｛０１１｝面へと向かって回転する。圧延加工では、圧縮成分と引張成分とが合わさった変形をするため、結晶回転方向はこれほど単純ではない。最終冷間圧延工程での総加工度が高くなるほど、全体として銅結晶の回転は｛０１１｝面へと向かう傾向を示すが、圧縮成分と引張成分との割合によっては｛１１１｝面へも一部回転しようとする。このとき、圧縮成分の方が優勢であるので、｛１１１｝面へと回転しかけた結晶が｛０１１｝面へと戻される結晶回転も起きる。また、これとは逆に、｛０１１｝面へと向かって回転している結晶や｛０１１｝面に到達した結晶が、引張成分によって｛１３３｝面や｛１１１｝面へ向かって回転する場合もある。
【０１３７】
このように、圧縮成分と引張成分とが、圧縮成分＞引張成分の関係を保ちながら混在する中で結晶回転が起こる。このとき、総加工度が高くなるにしたがって、全体としては｛０１１｝面に向かう結晶回転が起き、最終的には図４の逆極点図に示すような主方位および副方位の結晶面の分布になると考えられる。
【０１３８】
ここで、図４には、上記特定方位の結晶面のみが分布しているように示したが、これは以下の理由による。銅は面心立方構造の結晶なので、２θ／θ法によるＸ線回折測定では
、｛ｈｋｌ｝面のｈ，ｋ，ｌが全て奇数値または全て偶数値でなければ回折ピークとして現れない。ｈ，ｋ，ｌが奇数値と偶数値との混在となっていると、消滅則によって回折ピークが消失し、測定できないためである。したがって、上述の実施形態等に係る圧延銅箔の構成を示すにあたっては、回折ピークとして現れる｛００１｝面（｛００２｝面）、｛１１３｝面、｛１１１｝面、及び｛１３３｝面の副方位で規定した。上述の実施例等の結果からも本構成の効果は明白であるから、上記に挙げた副方位の結晶面を考えれば充分であるといえる。
【０１３９】
（加工度による制御）
以上のことから、圧縮応力＞引張応力であることを前提として、圧縮成分と引張成分とのバランスを調整しながら圧延すると、総加工度が高くなるにしたがって、銅結晶は全体として｛０２２｝面へと向かって回転する。｛０２２｝面へと向かう経路としては、圧縮成分により｛００２｝面や｛１１３｝面を経由し易くなり、引張成分により｛１１１｝面や｛１３３｝面を経由し易くなる。主な副方位の結晶面が｛００２｝面、｛１１３｝面、｛１１１｝面、及び｛１３３｝面となるのは、｛０２２｝面へと回転しきれなかった上記結晶面が銅材中に残るためであり、最終冷間圧延工程での圧縮成分と引張成分との調整により、銅材中に残る各副方位の結晶面の割合を調整することができる。
【０１４０】
具体的には、圧縮成分と引張成分とは、圧延加工時の１パスあたりの圧延条件を変化させることで制御することができる。具体的には、上述の実施形態や実施例にて試みたように、例えば１パスあたりの加工度の変化に着目することができる。
【０１４１】
１パスあたりの加工度を高くするには、例えば圧延荷重（ロール荷重）を大きくして圧延対象である銅材を押しつぶす方法があり、この場合、圧縮応力が大きくなる。よって、結晶の回転経路は｛００２｝面や｛１１３｝面となって、｛０２２｝面へと向かって回転する。
【０１４２】
一方、圧縮応力＞引張応力を前提として、引張成分を大きくして銅材を薄くすることで加工度を高くする方法もある。引張成分を大きくしているので、結晶の回転経路は｛１１１｝面や｛１３３｝面となって、｛０２２｝面へと向かって回転する。なお、圧延後、銅材中に残る｛１３３｝面には、引張成分により結晶の回転途中で得られたものと、圧縮成分により一旦、｛０２２｝面へと到達した結晶が、引張成分により｛１３３｝面へと再び回転したものとが含まれると考えられる。また、引張応力による加工度の変化は、圧縮荷重を大きくした場合に比べると小さい。つまり、加工度への寄与は、圧縮応力の方が大きい。
【０１４３】
なお、ここで注意しなければならないことは、それぞれの成分（圧縮応力又は引張応力）のみでは材料形状が均一に加工できず、圧延はできないということである。つまり、圧縮応力と引張応力との両方によって、材料の厚さを薄くするのと同時に材料形状を維持している。
【０１４４】
（中立点による制御）
上述の実施形態や実施例においては、最終冷間圧延工程における１パスあたりの加工度と併せ、中立点の位置制御も行っている。つまり、圧縮成分と引張成分との制御パラメータの調整にあたっては、例えば中立点の位置変化に着目することも可能である。
【０１４５】
上述のように、１パス毎に中立点の位置を制御する制御因子としては、前方張力、後方張力、圧延速度（ロールの回転速度）、ロール径、加工度、圧延荷重等がある。これらの制御因子を種々に組み合わせ、中立点の位置を変化させることができる。
【０１４６】
係る中立点の位置は、いくつかの計測値から計算によって算出することができる。すなわち、まずは、下記の技術文献（ロ）を参考とする次式、
張力の成分＋圧縮力の成分＝２×剪断降伏応力・・・（Ｃ）
の関係において、圧縮力成分を張力成分より大きくし、さらに、圧延速度とロール径との条件バランス、すなわち、圧延加工時のロールと銅材との接触面における中立点の位置を、式（Ｃ）を用いて算出する。なお、中立点の詳細についても、下記技術文献（ロ）を参照した。
【０１４７】
（ロ）日本塑性加工学会編、“塑性加工技術シリーズ７  板圧延”、コロナ社、ｐ１４，ｐ２７  式（３．３），ｐ２８
【０１４８】
上記の式（Ｃ）の計算時のパラメータは上記制御因子であるが、これらのうち、固定とするものと可変とするものとをどのように選択するかで、複数種類の制御方法が考えられる。上述の実施形態や実施例においては、加工度を可変の制御因子として中立点の位置を制御したが、加工度以外の制御因子を用いた制御も可能である。
【０１４９】
また、上記制御因子は圧延機の構成に関わるところであり、中立点の位置制御は、圧延機の仕様に依存するところが大きい。具体的には、ロールの段数、ロールの総数、ロールの組み合わせ配置、各ロールの径や材質や表面状態（表面粗さ）等のロールの構成などの違いにより、銅材への圧縮応力のかかり方や摩擦係数等に違いが生じる。圧延機が異なれば、上述の実施例で挙げた条件に係る各制御因子もその絶対値が異なるため、圧延機ごとに適宜調整することができる。また、同じ圧延機においても、圧延ロールの表面状態や圧延ロールの材質が異なれば、各制御因子の絶対値が異なる。よって、同じ圧延機であっても、それぞれの状態に応じて適宜調整することができる。
【符号の説明】
【０１５０】
１０  摺動屈曲試験装置
１１  試料固定板
１２  ネジ
１３  振動伝達部
１４  発振駆動体
Ｆ    試料片
【要約】
【課題】再結晶焼鈍工程後に、優れた屈曲特性を具備させる。
【解決手段】主表面に平行な複数の結晶面の回折ピーク強度が、Ｉ｛０２２｝／（Ｉ｛０２２｝＋Ｉ｛００２｝＋Ｉ｛１１３｝＋Ｉ｛１１１｝＋Ｉ｛１３３｝）≧０．５０であり、（Ｉ｛００２｝＋Ｉ｛１１３｝）／（Ｉ｛１１１｝＋Ｉ｛１３３｝）≦２．０であり、１０≦Ｉ｛０２２｝／Ｉ｛００２｝≦４５であり、Ｉ｛０２２｝／Ｉ｛１１３｝≧５．０であり、Ｉ｛０２２｝／Ｉ｛１１１｝≦１２０であり、Ｉ｛０２２｝／Ｉ｛１３３｝≦２５であり、Ｉ｛００２｝／Ｉ｛１１３｝≦５．０であり、Ｉ｛１１１｝／Ｉ｛１３３｝≦３．０であり、Ｉ｛１１３｝／Ｉ｛１１１｝≦５．０であり、Ｉ｛００２｝／Ｉ｛１１１｝≦８．０であり、Ｉ｛００２｝／Ｉ｛１３３｝≦２．０であり、且つ、Ｉ｛１１３｝／Ｉ｛１３３｝≦２．０である。
【選択図】図１【図１】
0005126435.tif 000012
【図２】
0005126435.tif 000013
【図３】
0005126435.tif 000014
【図４】
0005126435.tif 000015